(57)【要約】【課題】  撮像素子用に用いられたときに、残像特性劣化や白傷不良を低減することができるシリコンエピタキシャルウエーハの製造方法を提供する。【解決手段】  シリコンエピタキシャルウエーハの製造方法であって、シリコン基板を準備する工程と、前記シリコン基板上にシリコンエピタキシャル層を形成する工程と、形成した前記シリコンエピタキシャル層の表面の自然酸化膜を除去した後に、ＲＴＡ処理を施す工程とを有し、前記シリコンエピタキシャル層を形成する工程において形成するシリコンエピタキシャル層の厚さＤを、前記準備したシリコン基板の酸素濃度Ａに従って所定の厚さ以上とすることを特徴とするシリコンエピタキシャルウエーハの製造方法。【選択図】  図１
2019079834.tif 000002
【特許請求の範囲】
【請求項１】
シリコンエピタキシャルウエーハの製造方法であって、
シリコン基板を準備する工程と、
前記シリコン基板上にシリコンエピタキシャル層を形成する工程と、
形成した前記シリコンエピタキシャル層の表面の自然酸化膜を除去した後に、ＲＴＡ処理を施す工程と
を有し、
前記シリコンエピタキシャル層を形成する工程において形成するシリコンエピタキシャル層の厚さＤを、前記準備したシリコン基板の酸素濃度Ａに従って所定の厚さ以上とすることを特徴とするシリコンエピタキシャルウエーハの製造方法。
【請求項２】
前記形成するシリコンエピタキシャル層の厚さＤを、１≧（０．３１×Ａ［ｐｐｍａ−ＪＥＩＤＡ］＋９）／Ｄ［μｍ］の関係を満たすように形成することを特徴とする請求項１に記載のシリコンエピタキシャルウエーハの製造方法。
【請求項３】
前記製造されたシリコンエピタキシャルウエーハは撮像素子用に用いられることを特徴とする請求項１または請求項２に記載のシリコンエピタキシャルウエーハの製造方法。
【請求項４】
酸素濃度Ａを有するシリコン基板と、
前記シリコン基板上に設けられたシリコンエピタキシャル層と
を有し、
前記シリコンエピタキシャル層の厚さＤが、１≧（０．３１×Ａ［ｐｐｍａ−ＪＥＩＤＡ］＋９）／Ｄ［μｍ］の関係を満たすものであり、
前記シリコン基板は、ＢＭＤが形成されているものであることを特徴とするシリコンエピタキシャルウエーハ。
【請求項５】
前記シリコンエピタキシャルウエーハは撮像素子用に用いられるものであることを特徴とする請求項４に記載のシリコンエピタキシャルウエーハ。
【発明の詳細な説明】
【技術分野】
【０００１】
本発明は、シリコンエピタキシャルウエーハの製造方法及びシリコンエピタキシャルウエーハに関する。
【背景技術】
【０００２】
半導体集積回路を作製するための基板として、主にＣＺ（Ｃｚｏｃｈｒａ１ｓｋｉ）法によって作製されたシリコンウエーハが用いられている。近年の最先端撮像素子における不良、特に残像特性不良については、ＢＯ２欠陥が原因であることが指摘されている。
【０００３】
一方で、白傷不良はデバイス活性領域中の金属不純物が原因であることが示唆されている。デバイス活性領域中の金属不純物を低減するためには、基板にゲッタリングサイトを形成し、デバイス活性領域の金属不純物濃度を低減することが有効である。
【０００４】
具体的なゲッタリングサイトには、ＢＭＤ（Ｂｕｌｋ  Ｍｉｃｒｏ  Ｄｅｆｅｃｔ）が挙げられる。ＢＭＤはデバイス製造における熱処理中に形成されるが、近年のデバイス製造プロセスは低温かつ短時間化しており、ＢＭＤの密度は低く、ＢＭＤのサイズは小さくなる傾向がある。
【０００５】
そこで、デバイス製造プロセス前にＢＭＤ形成が促進されることが知られているＲＴＡ（Ｒａｐｉｄ  Ｔｈｅｒｍａｌ  Ａｎｎｅａｌｉｎｇ）処理を行うことで、ゲッタリング能力を強化することが有効であると考えられる。しかし、ＲＴＡ処理を行うと表層に酸素が拡散してしまう。
【０００６】
撮像素子デバイスでは、ウエーハ表層の酸素関連欠陥（例えばＢＯ２欠陥：非特許文献１参照）が発生すると、残像特性不良となる可能性があり、ＲＴＡ処理時に導入された表層の酸素が特性劣化の原因となる。
【先行技術文献】
【特許文献】
【０００７】
【特許文献１】特開２０００−０９１３４２号公報
【特許文献２】特開２００５−１２３２４１号公報
【特許文献３】特開２０１３−０８９８５８号公報
【特許文献４】特開２０１３−２１９３００号公報
【非特許文献】
【０００８】
【非特許文献１】２０１６年応用物理学会秋季学術講演会  講演予稿集  １４ｐ−Ｐ６−１０、１４ｐ−Ｐ６−１１  「ＣＭＯＳイメージセンサーの残像現象メカニズムの解明」
【発明の概要】
【発明が解決しようとする課題】
【０００９】
撮像素子デバイスでは、残像特性不良となる酸素関連欠陥を発生させないため、デバイス活性領域である表層に酸素が極めて低いシリコンエピタキシャルウエーハを使用することが望ましい。一方で、金属不純物が原因となる白傷を低減するためには、高いゲッタリング能力を有するウエーハが有効であるが、シリコンエピタキシャルウエーハは、比較的高温のエピタキシャル成長工程で、結晶成長時に形成された基板中のＢＭＤが消滅している。
【００１０】
加えて、現状の撮像素子デバイス製造プロセスは、低温、短時間化しており、ゲッタリングサイトであるＢＭＤが形成され難い。
【００１１】
そこで、シリコンエピタキシャル成長工程後に、ＢＭＤ形成を促進することができるようにＲＴＡ処理を施したシリコンエピタキシャルウエーハが、残像特性劣化や白傷不良を回避する撮像素子用としてのウエーハには有効であると考えられる。
【００１２】
しかし、ＲＴＡ処理時に、シリコンエピタキシャル層の表層に酸素が内方拡散してしまう問題がある。従って、ＲＴＡ処理によりＢＭＤ形成は促進されて、白傷不良の懸念は低減されるが、酸素が内方拡散した表層はデバイス活性領域であるため表層に発生する酸素関連欠陥により撮像素子デバイスの残像特性不良の原因となってしまう。
【００１３】
なお、ＲＴＡ処理時に酸素が表層に内方拡散してしまう原因は、チャンバー内の空気を任意のガスに置換するためチャンバー内のガス置換時間を十分に延ばしても、内方拡散が検出されることから、チャンバー内の残留酸素ではない。
【００１４】
また、デバイス製造プロセス中にシリコン基板からシリコンエピタキシャル層のデバイス活性層へ酸素が拡散することよって、デバイス活性層に酸素関連欠陥が発生し、撮像素子デバイスの残像特性が悪化するという問題もあった。
【００１５】
本発明は、上記問題点に鑑みてなされたものであって、撮像素子用に用いられたときに残像特性劣化や白傷不良を低減することができるシリコンエピタキシャルウエーハの製造方法及びシリコンエピタキシャルウエーハを提供することを目的とする。
【課題を解決するための手段】
【００１６】
上記目的を達成するために、本発明は、シリコンエピタキシャルウエーハの製造方法であって、シリコン基板を準備する工程と、前記シリコン基板上にシリコンエピタキシャル層を形成する工程と、形成した前記シリコンエピタキシャル層の表面の自然酸化膜を除去した後に、ＲＴＡ処理を施す工程とを有し、前記シリコンエピタキシャル層を形成する工程において形成するシリコンエピタキシャル層の厚さＤを、前記準備したシリコン基板の酸素濃度Ａに従って所定の厚さ以上とすることを特徴とするシリコンエピタキシャルウエーハの製造方法を提供する。
【００１７】
このように、ＲＴＡ処理前にシリコンエピタキシャル層の表面の自然酸化膜を除去することで、シリコンエピタキシャル層の表層への酸素の内方拡散を抑制することができる。
これにより、ＢＭＤ形成を促進するＲＴＡ処理を行っても、シリコンエピタキシャル層の表層の酸素濃度を低減できるので、撮像素子用に用いられたときに残像特性劣化や白傷不良を低減できるシリコンエピタキシャルウエーハを製造することができる。また、シリコンエピタキシャル層の厚さＤを、前記準備したシリコン基板の酸素濃度Ａに従って所定の厚さ以上とすることで、デバイス製造プロセス中にシリコン基板からデバイス活性層へ酸素が拡散することを防止することができる。これによりシリコンエピタキシャル層の表層の酸素濃度を低減することができ、撮像素子用に用いられたときに残像特性が悪化することをより効果的に防止することができる。
【００１８】
このとき、形成するシリコンエピタキシャル層の厚さＤを、１≧（０．３１×Ａ［ｐｐｍａ−ＪＥＩＤＡ］＋９）／Ｄ［μｍ］の関係を満たすように形成することが好ましい。
【００１９】
形成するシリコンエピタキシャル層の厚さＤを、このような関係を満たすように形成することで、すなわち、シリコンエピタキシャル層厚さは厚く、シリコン基板の酸素濃度は低くすることで、デバイス製造プロセスでシリコン基板からシリコンエピタキシャル層表層に向かって酸素が拡散しても、表層の酸素濃度を低く保つことができる。これにより、撮像素子用に用いられたときに残像特性が悪化することを確実に防止することができる。
【００２０】
このとき、製造されたシリコンエピタキシャルウエーハは撮像素子用に用いられることが好ましい。
【００２１】
本発明のシリコンエピタキシャルウエーハの製造方法によれば、撮像素子用に用いられたときに残像特性劣化や白傷不良を低減できるシリコンエピタキシャルウエーハを製造することができるので、製造されたシリコンエピタキシャルウエーハを撮像素子用に好適に用いることができる。
【００２２】
上記目的を達成するために、本発明はまた、酸素濃度Ａを有するシリコン基板と、前記シリコン基板上に設けられたシリコンエピタキシャル層とを有し、前記シリコンエピタキシャル層の厚さＤが、１≧（０．３１×Ａ［ｐｐｍａ−ＪＥＩＤＡ］＋９）／Ｄ［μｍ］の関係を満たすものであり、前記シリコン基板は、ＢＭＤが形成されているものであることを特徴とするシリコンエピタキシャルウエーハを提供する。
【００２３】
シリコンエピタキシャル層の厚さＤが、このような関係を満たすものであることで、デバイス製造プロセス中に基板からデバイス活性層へ酸素が拡散することを防止することができる。これによりシリコンエピタキシャル層の表層の酸素濃度を低減することができ、撮像素子用に用いられたときに残像特性が悪化することを防止することができる。また、シリコン基板にＢＭＤが形成されているものであるので、ＢＭＤが白傷不良の原因となる金属不純物のゲッタリングサイトとして機能し、撮像素子用に用いられたときに白傷不良を低減することができる。
【００２４】
このとき、シリコンエピタキシャルウエーハは撮像素子用に用いられるものであることが好ましい。
【００２５】
本発明のシリコンエピタキシャルウエーハによれば、撮像素子用に用いられたときに残像特性劣化や白傷不良を低減することができるので、このようなシリコンエピタキシャルウエーハを撮像素子用として好適に用いることができる。
【発明の効果】
【００２６】
以上のように、本発明のシリコンエピタキシャルウエーハの製造方法によれば、撮像素子用に用いられたときに残像特性劣化や白傷不良を低減できるシリコンエピタキシャルウエーハを製造することができる。また、本発明のシリコンエピタキシャルウエーハによれば、撮像素子用に用いられたときに残像特性劣化や白傷不良を低減することができるものとなる。
【図面の簡単な説明】
【００２７】
【図１】本発明のシリコンエピタキシャルウエーハの製造方法の一実施形態を示すフロー図である。
【図２】本発明のシリコンエピタキシャルウエーハの一実施形態を示す断面図である。
【図３】表面酸化膜除去工程有／無の場合のＲＴＡ後の深さ方向の酸素濃度プロファイルを示す図である。
【図４】各種のシリコンエピタキシャル層厚とシリコン基板酸素濃度サンプルでの撮像素子用デバイス製造プロセス後の残像特性評価結果を示す図である。
【図５】残像特性が劣化しない、シリコンエピタキシャル層厚さとシリコン基板酸素濃度の臨界線を示したグラフである。
【発明を実施するための形態】
【００２８】
上述したように、シリコンエピタキシャル成長工程後に、ＢＭＤ形成を促進することができるようにＲＴＡ処理を施したシリコンエピタキシャルウエーハが、残像特性劣化や白傷不良を回避する撮像素子用としてのウエーハには有効であると考えられる。
【００２９】
しかし、ＲＴＡ処理時に、シリコンエピタキシャル層の表層に酸素が内方拡散してしまう問題がある。従って、ＲＴＡ処理によりＢＭＤ形成は促進されて、白傷不良の懸念は低減されるが、酸素が内方拡散した表層はデバイス活性領域であるため表層に発生する酸素関連欠陥により撮像素子デバイスの残像特性不良の原因となってしまう。
【００３０】
また、デバイス製造プロセス中にシリコン基板からシリコンエピタキシャル層のデバイス活性層へ酸素が拡散することよって、デバイス活性層に酸素関連欠陥が発生し、撮像素子デバイスの残像特性が悪化するという問題もあった。
【００３１】
そこで、本発明者は、撮像素子用に用いられたときに残像特性劣化や白傷不良を低減することができるシリコンエピタキシャルウエーハの製造方法について鋭意検討を重ねた。
【００３２】
その結果、本発明者は、ＲＴＡ処理時にウエーハ表層に酸素が内方拡散する原因は、表面に存在する自然酸化膜であることを知見し、及びＲＴＡ処理前にシリコンエピタキシャル層の表面の自然酸化膜を除去することでシリコンエピタキシャル層の表層への酸素の内方拡散を抑制することができることを見出すとともに、シリコンエピタキシャル層の厚さを、シリコン基板の酸素濃度に従って所定の厚さ以上とすることで、デバイス製造プロセス中にシリコン基板からデバイス活性層へ酸素が拡散することを防止することができることを見出し、本発明を完成させた。
【００３３】
なお、特許文献１は、シリコンウエーハ表面上の自然酸化膜を除去した後、急速加熱・急速冷却装置を用いて熱処理することを開示しているが、ポリッシュドウエーハのマイクロラフネスの改善を目的としており、エピタキシャルウエーハを対象としたものではない。
【００３４】
特許文献２は、急速加熱・急速冷却熱処理を行う前に、ウエーハ表層部に存在するボイド型欠陥の内壁酸化膜を除去することを開示しているが、ボイドの除去を目的としており、エピタキシャル層にはボイド欠陥は存在しないので、この場合もエピタキシャルウエーハを対象としたものではない。
【００３５】
これに対し、本発明ではシリコンエピタキシャルウエーハ表面の自然酸化膜を除去してからＲＴＡ処理を行うことで、酸素の内方拡散を防止しながらゲッタリング能力を付与することを特徴としている。
特に撮像素子用に用いた場合に、表面からの酸素の内方拡散を防止できるので、残像特性を劣化させる原因となる酸素関連欠陥（例えばＢＯ２欠陥）の構成因子である酸素を低減させることができる。
【００３６】
一方、特許文献３、４では、基板の酸素濃度の影響を考慮したエピタキシャル層厚さの設計方法を検討しているが、エピタキシャル層の表面からの酸素の内方拡散や基板のゲッタリングサイトとして機能するＢＭＤは考慮されていないので、撮像素子デバイス製造プロセス後の残像特性や白傷不良の面では十分なものとは言えない。
【００３７】
以下、本発明について、実施態様の一例として、図を参照しながら詳細に説明するが、本発明はこれに限定されるものではない。
【００３８】
まず、本発明のシリコンエピタキシャルウエーハの製造方法について図１を参照しながら説明する。図１は、本発明のシリコンエピタキシャルウエーハの製造方法の一実施形態を示すフロー図である。
【００３９】
まず、シリコン基板を準備する（図１のＳ１参照）。
具体的には、酸素濃度Ａを有するシリコン基板を準備する。シリコン基板は、例えば、ＣＺ法により形成された単結晶シリコンインゴットからウエーハ状に切り出したものを用いることができる。
【００４０】
次に、シリコン基板上にシリコンエピタキシャル層を形成する（図１のＳ２参照）。
具体的には、図１のＳ１で準備したシリコン基板上に、シリコン基板の酸素濃度Ａに従って所定の厚さ以上の厚さＤのシリコンエピタキシャル層を形成する。シリコンエピタキシャル層の形成は、例えば、既存のエピタキシャル成長装置を用いて行うことができる。
シリコンエピタキシャル層の厚さＤを、準備したシリコン基板の酸素濃度Ａに従って所定の厚さ以上とすることで、デバイス製造プロセス中にシリコン基板からデバイス活性層へ酸素が拡散することを防止することができる。これによりシリコンエピタキシャル層の表層酸素濃度を低減することができ、撮像素子用に用いられたときに残像特性が悪化することを防止することができる。
【００４１】
次に、形成したシリコンエピタキシャル層の表面の自然酸化膜を除去し（図１のＳ３参照）、その後、ＲＴＡ処理を施す（図１のＳ４参照）。ＲＴＡ処理を行うことにより、白傷不良の原因となる金属不純物のゲッタリングサイトとして機能するＢＭＤ形成を促進することができ、撮像素子用に用いられたときに白傷不良を低減できるシリコンエピタキシャルウエーハを製造することができる。また、ＲＴＡ処理前にシリコンエピタキシャル層の表面の自然酸化膜を除去することで、シリコンエピタキシャル層の表層への酸素の内方拡散を抑制することができ、これにより、ＢＭＤ形成を促進するＲＴＡ処理を行っても、シリコンエピタキシャル層の表層の酸素濃度を低減できるので、撮像素子用に用いられたときに残像特性劣化や白傷不良を低減できるシリコンエピタキシャルウエーハを製造することができる。
自然酸化膜を除去する方法としては、例えば、フッ酸水溶液へ浸漬する方法が挙げられるがこれに限定されない。ＲＴＡ処理は、例えば、既存のランプアニール装置を用いて行うことができる。
【００４２】
シリコンエピタキシャル層の形成において、形成するシリコンエピタキシャル層の厚さＤを、１≧（０．３１×Ａ［ｐｐｍａ−ＪＥＩＤＡ］＋９）／Ｄ［μｍ］の関係を満たすように形成することが好ましい。この式は、後述のように、実験的に求められたものである。
形成するシリコンエピタキシャル層の厚さＤを、このような関係を満たすように形成することで、すなわち、シリコンエピタキシャル層厚さは厚く、シリコン基板の酸素濃度は低くすることで、デバイス製造プロセスでシリコン基板からシリコンエピタキシャル層表層に向かって酸素が拡散しても、表層の酸素濃度を低く保つことができる。これにより、撮像素子用に用いられたときに残像特性が悪化することを確実に防止することができる。また、上記関係を満たせばよいので、不必要に厚いエピタキシャル層を形成しなくても済むし、必要以上に低酸素濃度のシリコン基板を準備せずとも済む指標になる。
【００４３】
上記のように製造されたシリコンエピタキシャルウエーハは撮像素子用に用いられることが好ましい。
本発明のシリコンエピタキシャルウエーハの製造方法によれば、撮像素子用に用いられたときに残像特性劣化や白傷不良を低減できるシリコンエピタキシャルウエーハを製造することができるので、製造されたシリコンエピタキシャルウエーハを撮像素子用に好適に用いることができる。
【００４４】
次に、本発明のシリコンエピタキシャルウエーハについて図２を参照しながら説明する。図２は、本発明のシリコンエピタキシャルウエーハの一実施形態を示す断面図である。
【００４５】
図２のシリコンエピタキシャルウエーハ１０は、酸素濃度Ａを有するシリコン基板１１と、シリコン基板１１上に設けられたシリコンエピタキシャル層１２とを有している。
ここで、シリコンエピタキシャル層１２の厚さＤは、１≧（０．３１×Ａ［ｐｐｍａ−ＪＥＩＤＡ］＋９）／Ｄ［μｍ］の関係を満たしているものである。シリコンエピタキシャル層１２の厚さＤが、このような関係を満たすことで、デバイス製造プロセス中に基板からデバイス活性層へ酸素が拡散することを防止することができる。これによりシリコンエピタキシャル層の表層の酸素濃度を低減することができ、撮像素子用に用いられたときに残像特性が悪化することを防止することができる。
また、シリコン基板１１は、ＢＭＤが形成されているものであるので、ＢＭＤが白傷不良の原因となる金属不純物のゲッタリングサイトとして機能し、シリコンエピタキシャルウエーハが撮像素子用に用いられたときに白傷不良を低減することができる。
【００４６】
上記のシリコンエピタキシャルウエーハは撮像素子用に用いられるものであることが好ましい。
本発明のシリコンエピタキシャルウエーハによれば、撮像素子用に用いられたときに残像特性劣化や白傷不良を低減することができるので、このようなシリコンエピタキシャルウエーハを撮像素子用に好適に用いることができる。
【実施例】
【００４７】
以下、実験例、実施例、及び比較例を示して本発明をより具体的に説明するが、本発明はこれらに限定されるものではない。
【００４８】
（実験例１）
ｎ型エピタキシャル層の厚さ１０μｍ、抵抗率１０Ω・ｃｍの直径２００ｍｍのｎ／ｎ−シリコンエピタキシャルウエーハ（シリコン基板の酸素農濃度は１０ｐｐｍａ−ＪＥＩＤＡ）を表面自然酸化膜を除去せずに、窒素雰囲気でＲＴＡ処理（１１００℃／１０ｓｅｃ）を施した。その後、シリコンエピタキシャルウエーハ表層の酸素濃度の深さ方向分布をＳＩＭＳで評価した。図３にＳＩＭＳ分析の結果を示す。図３からわかるように、窒素ガス雰囲気にも関わらず、表層に酸素が内方拡散していることが判明した。シリコンエピタキシャルウエーハが炉内に投入されてから、窒素ガス（流量：５ＳＬＭ）で置換を６０秒行っており、チャンバー内の体積を考慮すると、置換時間は十分である。
【００４９】
次に、上記と同様のシリコンエピタキシャルウエーハの表面自然酸化膜を除去した後に窒素雰囲気でＲＴＡ処理（１１００℃／１０ｓｅｃ）を施した。自然酸化膜は、ＨＦ水溶液に浸漬することで除去した。同様にＳＩＭＳで表層の酸素濃度プロファイルを測定した。図３にＳＩＭＳ分析の結果を示す。図３からわかるように、表層の表面側の酸素濃度は低減していた。この結果から、ＲＴＡ処理中にウエーハ表層に酸素が内方拡散する原因は、表面の自然酸化膜であることが判明した。
【００５０】
（実施例１）
シリコン基板酸素濃度１〜２０ｐｐｍａ（ｎ型、抵抗率１０Ω・ｃｍ）、シリコンエピタキシャル層の厚さが１〜２０μｍの直径２００ｍｍのｎ型シリコンエピタキシャルウエーハについて、表面の自然酸化膜をＨＦ水溶液に浸漬して除去した後に、窒素雰囲気で１１００℃、１０ｓｅｃのＲＴＡ処理を施し、その後、撮像素子デバイスを模したプロセス熱処理を施した後に残像特性を評価した。
【００５１】
その結果、各種エピタキシャル層厚さと基板酸素濃度での残像特性は図４のようになった。図４において、×印は残像特性が劣化することを表し、○印は残像特性が劣化しないことを表す。
また、図４の結果から、残像特性が悪化しないシリコンエピタキシャル層厚さとシリコン基板酸素濃度の関係を得た。
【００５２】
（比較例１）
実施例１と同様にして、シリコンエピタキシャルウエーハを作製した。ただし、ＲＴＡ処理前に自然酸化膜の除去を行わなかった。比較例１についても、実施例１と同様な評価を行った。
【００５３】
表面の自然酸化膜を除去しなかった比較例１では、残像特性はシリコン基板酸素濃度やシリコンエピタキシャル層の厚さによらず劣化した。この理由は、ＲＴＡ処理時に内方拡散した酸素が酸素関連欠陥を形成したためである。
【００５４】
図５に、自然酸化膜除去後にＲＴＡ処理を行ったものであって、残像特性が劣化しないシリコンエピタキシャル層の厚さとシリコン基板酸素濃度の臨界線を示す。図中の○印が、残像特性が劣化しない条件で、図中の×印が残像特性が劣化した条件である。その臨界線は、シリコンエピタキシャル層厚をＤ、シリコン基板酸素濃度をＡとすると、Ｄ［μｍ］＝０．３１×Ａ［ｐｐｍａ−ＪＥＩＤＡ］＋９となる。すなわち、シリコンエピタキシャル層厚Ｄが、１≧（０．３１×Ａ［ｐｐｍａ−ＪＥＩＤＡ］＋９）／Ｄ［μｍ］という関係を満たせば、残像特性が劣化しない条件となる。
【００５５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００５６】
１０…シリコンエピタキシャルウエーハ、  １１…シリコン基板、
１２…シリコンエピタキシャル層。
【図１】
2019079834.tif 000003
【図２】
2019079834.tif 000004
【図３】
2019079834.tif 000005
【図４】
2019079834.tif 000006
【図５】
2019079834.tif 000007